(57)【特許請求の範囲】
【請求項１】
先端にジェットノズルを有する混気ジェッターに、窒素ガス供給手段から高圧の窒素ガスを供給するとともに、研削材供給手段から研削材を供給し、更に、高圧液体供給手段から高圧の液体を供給して窒素ガスと液体を混気することにより、液体の溶存酸素濃度を前記混気ジェッターの混気室内において行われる窒素ガス置換によって低減し、前記ジェットノズルから窒素ガスと液体を液滴化状態で研削材とともに噴射して、鋼構造物又は鋼材のブラスト施工を行うことを特徴とする鋼構造物又は鋼材のジェットブラスト方法。
【発明の詳細な説明】
【技術分野】
【０００１】
本発明は、液体と気体を混合した混気ジェットを鋼構造物や鋼材に対して噴射し、その表面改質や洗浄などを行う混気ジェットブラスト噴射方法及びそのための装置に関する。
【背景技術】
【０００２】
従来より、鋼構造物や鋼材の塗装前素地調整、或いは、摩擦接合面処理として、ブラスト施工が行われている。ブラストの方式としては様々なものがあり、大別すると、乾式ブラストと湿式ブラストとがある。これらのうち、乾式ブラストには、遠心式ブラスト（回転するディスクの遠心力によって研削材を投射する方式）と、エアーブラスト（圧縮空気の流れに研削材を供給し、ノズルから噴射する方式）とがある。
【０００３】
一方、湿式ブラストには、ウォータージェットブラスト（高圧水に研削剤を加えてジェット水流として噴射する方式）や、混気ジェッターへ圧縮エアー、水（高圧水）、及び、研削材を供給し、高圧水によって水を液滴化させ圧縮エアーと研削材を液滴化状態の水と共に吹き付ける混気ジェットブラストがある（例えば、特開２００２−７９１４５号公報）。
【０００４】
【特許文献１】特開２００２−７９１４５号公報
【発明の開示】
【発明が解決しようとする課題】
【０００５】
乾式ブラストは、施工時に粉塵が飛散するため、施工に際しては粉塵の飛散に対処するための手段が必要となる。一方、湿式ブラストは、水噴射流に研削材を添加するため、粉塵の飛散を防止することができる。しかしながら、水が使用されるため、鋼構造物や鋼材等の塗装前処理に適用しようとする場合には、錆が発生する可能性があり、この場合、塗装前素地調整等の要求品質が得られないという問題がある。
【０００６】
尚、湿式ブラストにおける防錆対策として、インヒビター（腐食抑制剤）を使用する（水に混入する）という方法も適用されているが、毒性があるため、施工時において適切に回収することが必要となる。また、乾燥後、施工面にはインヒビターが皮膜の状態で残留することになるため、その後に実施される塗装工程に悪影響を及ぼす可能性がある。従って、湿式ブラストを、鋼材等の塗装前素地調整に適用しようとする場合においては、インヒビターの使用には問題がある。
【０００７】
また、「使用される水の溶存酸素濃度が高いこと」が、錆の原因であるため、既知の溶存酸素低減法を適用して、湿式ブラストに使用する水の溶存酸素濃度を低下させれば、錆を防止することができる、とも考えられるが、従来の湿式ブラスト装置に溶存酸素低減法を適用しようとする場合、実用性の面で様々な障害があり、実用化は困難であった。
【０００８】
より具体的に説明すると、既知の溶存酸素低減方法のうち、最も効率が良いとされる「窒素ガス置換法」は、タンク内の水に窒素ガスをバブリングし、攪拌機を用いて１０分以上攪拌することによって、溶存酸素を窒素ガスと置換する、というものであるが、この方法は、作業工程に時間がかかるという問題があり、また、ブラスト作業中に水を使い切ってしまった場合、ブラスト作業を中断し、新たに溶存酸素を低減させた水を用意しなければならず、ブラスト作業を連続的に行うことができないという問題がある。
【０００９】
本発明は、このような従来技術の問題点を解決すべくなされたものであって、鋼構造物や鋼材について、錆を発生させることなく、表面処理を行うことができるジェットブラスト方法を提供することを目的とする。
【課題を解決するための手段】
【００１０】
本発明の鋼構造物又は鋼材のジェットブラスト方法は、先端にジェットノズルを有する混気ジェッターに、窒素ガス供給手段から高圧の窒素ガスを供給するとともに、研削材供給手段から研削材を供給し、更に、高圧液体供給手段から高圧の液体を供給して窒素ガスと液体を混気することにより、液体の溶存酸素濃度を混気ジェッターの混気室内において行われる窒素ガス置換によって低減し、ジェットノズルから窒素ガスと液体を液滴化状態で研削材とともに噴射して、鋼構造物又は鋼材のブラスト施工を行うことを特徴としている。
【発明の効果】
【００１１】
本発明の鋼構造物又は鋼材のジェットブラスト方法によれば、錆を発生させることなく、表面処理を行うことができる。
【発明を実施するための最良の形態】
【００１２】
以下、本発明の好適な実施形態について説明する。図１は、本発明に係る鋼構造物又は鋼材のジェットブラスト方法に用いられるジェットブラスト装置１の構成図である。図示されているように、このジェットブラスト装置１は、混気ジェッター２、窒素ガスボンベ３、液体タンク４、高圧ポンプ５、及び、研削材供給装置６によって構成されている。
【００１３】
混気ジェッター２は、先端に混気ジェットノズル８を有しており、この混気ジェッター２には、窒素ガスが、窒素ガスボンベ３から所定の圧力（０．５ＭＰａ）でガス供給通路２１を介して供給されるようになっており、更に、液体タンク４内に貯留されている水又は水道水が、液体供給通路２２に設けられた高圧ポンプ５を介して高圧で供給されるようになっている。
【００１４】
また、研削材供給装置６は、下方に定量送り装置７を有しており、内部に収容されている研削材（砂等）が、研削材供給通路２３を介して窒素ガスの供給通路２１から窒素ガスと共に混気ジェッター２へ定量的に供給されるようになっている。
【００１５】
混気ジェッター２に供給された高圧水は、図２（図１に示した混気ジェッター２の内部構造を示す図）に示すように、混気ジェッター２の内部空間に設けられた液体ノズル２ａから高速で混気室２ｂに噴射され、同様に混気ジェッター２内に流入した高圧窒素ガスが気体ノズル２ｃから高速で混気室２ｂに噴射されることによって、水は液滴化されることになる。そして、混気ジェットノズル８の先端８ｂからは、液滴化状態の水、研削材、及び、窒素ガスが、前方に向けて噴射されることになる。
【００１６】
このようにして混気ジェットノズル８から研削材等を噴射させ、鋼構造物又は鋼材の表面に向けて吹き付けることにより、塗装前素地調整等を目的とする混気ジェットブラスト施工を行うことができる。
【００１７】
ところで、鋼材などの金属材料に水を接触させると、水の中の溶存酸素によって錆が発生することになるため、前述したように、従来は湿式ブラストを鋼材等の塗装前処理に適用することは困難であった。しかし、本発明に係る鋼構造物又は鋼材のジェットブラスト方法によれば、錆を発生させることなく、混気ジェットブラスト施工を行うことができる。
【００１８】
この点について詳細に説明すると、図２に示したように、混気ジェッター２の混気室２ｂ内には、水と共に窒素ガスが高圧で流入することになるため、混気室２ｂ内において液滴化状態となった水は、高圧窒素ガスの雰囲気に晒されることになり、これによって「窒素ガス置換」が行われることになる。従って、混気室２ｂ内への流入前においては、酸素が水の中に高濃度で溶存していた場合であっても、混気室２ｂ内において「窒素ガス置換」が行われることによって、液滴内の溶存酸素濃度は瞬間的に低減することになる。
【００１９】
このように、本発明に係る鋼構造物又は鋼材のジェットブラスト方法によれば、鋼材等に吹き付けられる水の溶存酸素濃度が低減されているため、錆の発生を有効に回避することができる。また、「窒素ガス置換」は、瞬間的に、かつ、連続的に行われるので、使用される水の溶存酸素低減処理のために、ブラスト作業が中断されるというような事態を好適に回避することができ、ブラスト作業を効率よく実施することができる。
【図面の簡単な説明】
【００２０】
【図１】本発明において用いられるジェットブラスト装置１の構成図。
【図２】図１に示した混気ジェッター２の内部構造を示す図。
【符号の説明】
【００２１】
１：ジェットブラスト装置、
２：混気ジェッター、
２ａ：液体ノズル、
２ｂ：混気室、
２ｃ：気体ノズル、
３：窒素ガスボンベ、
４，１４：液体タンク、
５：高圧ポンプ、
６：研削材供給装置、
７：定量送り装置、
８：混気ジェットノズル、
８ｂ：先端、
【図１】
0004317114.tif 000002
【図２】
0004317114.tif 000003